(57)【要約】  【課題】  優れた外観品位、深色性、染色堅牢性を有するストッキングの製造工程の合理化を図る。  【解決手段】  顔料を０．０１重量％以上含有する原着弾性糸が顔料を含有する原着糸で被覆されてなる被覆弾性糸でもってレッグ部が編成されたゾッキストッキングであって、染色工程を経ていない原着ストッキングである。また、顔料を０．０１重量％以上含有する原着弾性糸が顔料を含有する原着糸で被覆されてなる被覆弾性糸、及び顔料を含有する原着フィラメント糸でもってレッグ部が編成された交編ストッキングであって、染色工程を経ていない原着ストッキングである。【選択図】  なし【特許請求の範囲】
【請求項１】
顔料を０．０１重量％以上含有する原着弾性糸が顔料を含有する原着糸で被覆されてなる被覆弾性糸でもってレッグ部が編成されたゾッキストッキングであって、染色工程を経ていないことを特徴とする原着ストッキング。
【請求項２】
顔料を０．０１重量％以上含有する原着弾性糸が顔料を含有する原着糸で被覆されてなる被覆弾性糸、及び顔料を含有する原着フィラメント糸でもってレッグ部が編成された交編ストッキングであって、染色工程を経ていないことを特徴とする原着ストッキング。
【請求項３】
レッグ部以外の部分を構成する弾性糸及び非弾性糸が、顔料を含有する原着糸であることを特徴とする請求項１又は２に記載の原着ストッキング。
【請求項４】
原着弾性糸中の顔料がカーボンブラックであることを特徴とする請求項１〜３のいずれかに記載の原着ストッキング。
【発明の詳細な説明】
【技術分野】
【０００１】
本発明は、優れた外観品位、深色性及び染色堅牢性を有するストッキングを合理化した製造工程で製造する技術に関するものである。
【背景技術】
【０００２】
ストッキングとしては女性用パンティストッキングが最も一般的に知られているが、血流促進や体型の矯正等を目的として医療用途においても利用され、幅広い分野で使用されている。ストッキングの一般的な素材として、ポリウレタンを主とした弾性糸にポリアミド繊維に代表される非弾性糸を一重若しくは二重に被覆した被覆弾性糸が使用される。レッグ部において被覆弾性糸が単独で使われるゾッキタイプや、ポリアミド繊維等の非弾性糸との交編で使われる交編タイプが広く知られている。
【０００３】
これらのストッキングは、非着色状態の被覆弾性糸を用いて編成した後、素材に適合した染料を用いて目的とする色調に染色して製品化されている。また、弾性糸はポリアミド繊維に比べて染色性や染色堅牢性が悪いため、特に濃色染めのストッキング等では着用時の伸長の際に芯糸の弾性糸が露出してしまい、目剥きと呼ばれる白い斑点が見え、外観品位を低下させる原因になっている。
【０００４】
一方、芯糸に原着ポリウレタン弾性糸を用いた被覆弾性糸を用いて編成した後に、目的とする色調に染色して製品化するストッキング製造方法が特許文献１や特許文献２で提案されている。この方法によると、ストッキング着用時の目剥きを解消し、染色堅牢性等をある程度改善することができるが、未着色ポリアミド繊維で被覆した被覆用糸を用いているので編成後に染色加工する必要があり、ストッキング製造工程の合理化とはならず、製品コストカットを図ることはできないものである。
【０００５】
【特許文献１】特開２００３−２６８６０３号公報
【特許文献２】特開２００４−９１９３９号公報
【発明の開示】
【発明が解決しようとする課題】
【０００６】
本発明の目的は、外観品位、染色堅牢性及び深色性を有するストッキングであって、製造工程の合理化が可能なストッキングの製造方法を提供することにある。
【課題を解決するための手段】
【０００７】
本発明のストッキングは、前記した目的を達成するため、以下の手段を採用する。
【０００８】
すなわち、本発明の原着ストッキングは、顔料を０．０１重量％以上含有する原着弾性糸が顔料を含有する原着糸で被覆されてなる被覆弾性糸でもってレッグ部が編成されたゾッキストッキングであって、染色工程を経ていないことを特徴とするものである。また、本発明の別の原着ストッキングは、顔料を０．０１重量％以上含有する原着弾性糸が顔料を含有する原着糸で被覆されてなる被覆弾性糸、及び顔料を含有する原着フィラメント糸でもってレッグ部が編成された交編ストッキングであって、染色工程を経ていないことを特徴とするものである。
【０００９】
さらに、レッグ部以外の部分を構成する弾性糸及び非弾性糸が、顔料を含有する原着糸である原着ストッキングである。
ここで、原着弾性糸中の顔料がカーボンブラックであることが好ましい。
【発明の効果】
【００１０】
本発明の原着ストッキングは、着用時に被覆弾性糸の芯糸（弾性糸）が露出した場合でも目剥きが発生せず、深色性に優れている。さらに、外観品位や染色堅牢性にも優れたストッキングである。そして、このストッキングは、染色工程を経ずに製造できるので、ストッキング製造工程の合理化を図ることができる。
【発明を実施するための最良の形態】
【００１１】
以下、本発明の原着ストッキングについて詳しく説明する。
【００１２】
本発明の原着ストッキングは、レッグ部が、原着された糸（弾性糸、フィラメント糸、仮撚り加工糸）でもって構成されるものである。すなわち、ゾッキストッキングの場合、顔料を０．０１重量％以上含有する原着弾性糸が顔料を含有する原着糸で被覆されてなる被覆弾性糸でもってレッグ部が編成されたものである。また、交編ストッキングの場合、顔料を０．０１重量％以上含有する原着弾性糸が顔料を含有する原着糸で被覆されてなる被覆弾性糸、及び顔料を含有する原着フィラメント糸でもってレッグ部が編成されたものである。
【００１３】
さらに好ましくは、レッグ部以外の部分も、顔料により着色された原着糸で構成された原着ストッキングである。
【００１４】
被覆弾性糸は、ポリウレタンやポリウレタンウレアのような弾性ポリマからなる弾性糸に、フィラメント糸や仮撚り加工糸のような糸条を一重または二重に被覆してなるものであるが、本発明では、芯となる弾性糸にも、巻付ける糸条にも、原着糸を使用したものを用いる。
【００１５】
この被覆弾性糸を用いてレッグ部が編成されたストッキングは、被覆弾性糸だけでレッグ部が構成されたゾッキタイプと、被覆弾性糸とポリアミド繊維等の非弾性フィラメント糸との交編で構成された交編タイプとに分類されるが、本発明のストッキングはその何れのタイプであってもよい。
【００１６】
また、ストッキングは、編成に用いる糸の種類や編成条件によって、部分毎に名称がつけられている。例えば、パンティストッキングやタイツの場合は、つま先部分に相当するトウ部、それ以外の足部分に相当するレッグ部、ウエストで固定するためにゴムが編込まれたウエストバンド部、ヒップないし腰回り部分に相当するパンティ部に大別される。また、パンティ部を有さないストッキングや膝上ストッキングの場合は、口ゴム部、レッグ部およびトウ部に大別される。
【００１７】
本発明の対象とするストッキングは、レッグ部を有するストッキング一般であり、上記のいずれでもよい。
【００１８】
本発明で被覆弾性糸の芯糸として用いる原着弾性糸としては、ポリウレタン系の原着弾性糸が好ましいが、ポリエーテル・エステル系の原着弾性糸でも、ポリアミド系の原着弾性糸であってもよい。
【００１９】
ポリウレタン系弾性繊維は、ポリマージオールと有機ジイソシアネートを主体として反応させたイソシアネート化合物に、多官能活性水素化合物を反応させて得られるポリウレタン重合体を紡糸して得られたものが好ましい。
【００２０】
ポリウレタン重合体を製造する際に用いられるポリマージオールには、ポリテトラメチレングリコール、ポリエチレングリコール、プロピレンエーテルグリコールのようなポリエーテルグリコール類、エチレングリコール、１，６ヘキサンジオール、１，４ブタンジオール、ネオペンチルグリコールなどのグリコール類の少なくとも１種と、アジピン酸、スベリン酸、アゼライン酸、セバシン酸、β−メチルアジピン酸、イソフタル酸等のジカルボン酸の少なくとも１種を反応させて得られるポリエステルグリコール類、ポリカプロラクトングリコール、ポリヘキサメチレンジカーボネートグリコールのようなポリマージオールの１種または２種以上の混合物または共重合物が好ましい。
【００２１】
また、ポリウレタン重合体を製造する際に用いられる有機ジイソシアネートとしては、４，４´−ジフェニルメタンジイソシアネート、１，５−ナフタレンジイソシアネート、１，４−フェニレンジイソシアネート、２，４−トリレンジイソシアネート、ヘキサメチレンジイソシアネート、１，４−シクロヘキサンジイソシアネート、４，４´−ジシクロヘキシルメタンジイソシアネート、イソホロンジイソシアネートのような有機ジイソシアネートの１種または２種以上の混合物が例示できる。さらにトリイソシアネートを少量併用してもよい。
【００２２】
ポリウレタン重合体を製造する際に用いられる多官能活性水素化合物としては、エチレンジアミン、１，２−プロピレンジアミン、ヘキサメチレンジアミン、キシリレンジアミン、４，４´−ジフェニルメタンジアミン、ヒドラジン、１，４−ジアミノピペラジン、エチレングリコール、１，４−ブタンジオール、１，６−ヘキサンジオール、水などの１種またはこれらの２種以上の混合物が例示できる。所望により、これら化合物に、モノアミン、モノアルコールのような停止剤を少量併用してもよい。
【００２３】
また、このポリウレタン重合体には、２，６−ジテトラブチルパラクレゾール、亜リン酸エステルなどの酸化防止剤、ヒドロキシベンゾフェノン系またはヒドオキシベンゾチアゾールなどの光または紫外線吸収剤、１，１−ジアルキル置換セミカルバジド、ジチオカルバミン酸塩などのガス黄変、劣化防止剤、および酸化チタン、酸化亜鉛などの白色顔料を適宜添加してもよい。
【００２４】
本発明で使用する原着弾性糸は、ポリマ溶液中に顔料を０．０１重量％以上含有させた着色ポリマ溶液を、紡糸溶液として用いて製造されたものであり、０．０１重量％以上の顔料が含有された弾性糸である。
【００２５】
この顔料としては、紡糸工程中で変色しない顔料のうち、要求されるストッキング色調に併せて選択された無機顔料や有機顔料を用いればよい。一般的なストッキングでは、肌色、茶色、黒色等の色調が採用されるので、これら色調に応じた顔料が選択され、数種の異なる顔料を調合して用いてもよい。
【００２６】
例えば、黒色系ストッキングの場合には、顔料としてカーボンブラックを用いることが好ましい。カーボンブラックは、炭化水素や炭素を含む化合物を空気の供給が不十分な状態で燃焼または熱分解させて生成される炭素結晶子の集合体であり、オイルファーネス法、ガスファーネス法、チャネル法またはサーマル法のいずれの製法で製造されたものも使用でき、特に限定されるものではない。一例として、オイルファーネスブラック、ガスファーネスブラック、チャネルブラック、アセチレンブラック、ファインサーマルブラック等が挙げられる。
【００２７】
この顔料の含有量は、充分な発色性を得るという観点から０．１重量％以上である。しかし、多すぎると製糸性や糸物性に悪影響を与えるので、多くとも２０重量％以下であることが好ましい。
る。
【００２８】
顔料を含有させたポリマ溶液から通常の紡糸方法によって製造された原着弾性糸は、被覆弾性糸の芯糸に用いられるが、この芯糸として用いられる原着弾性糸の繊度は、ストッキングの用途や部位によって様々であり、限定されるものではないが、一般的な女性用パンティストッキングのレッグ部やパンティ部であれば、１０ｄｔｅｘ〜１１０ｄｔｅｘの範囲が好ましく、１０ｄｔｅｘ〜５５ｄｔｅｘの範囲がより好ましい。ウエストバンド部であれば１００ｄｔｅｘ〜３００ｄｔｅｘの範囲が好ましい。なお、医療用ストッキングにおいてはより太繊度の糸が使用されることが多いので、ストッキングの用途によっては、上記以外の繊度が用いられてもよい。
【００２９】
本発明で用いる被覆弾性糸は、上記した原着弾性糸を芯糸に用い、この芯糸を原着フィラメント糸や原着仮撚り加工糸で一重又は二重にカバリングして製造されるものである。
【００３０】
ここで、カバリング用の原着フィラメント糸や原着仮撚り加工糸は、顔料を含有させた紡糸液から通常の方法で紡糸されて得られた原着フィラメント糸、又はさらに仮撚り加工して捲縮を付与した原着仮撚り加工糸である。
また、交編ストッキングの場合には、顔料を含有する原着フィラメント糸が交編糸として用いられる。
【００３１】
被覆弾性糸のカバリング用の糸（巻糸）や、交編ストッキングの交編糸は、非弾性ポリマからなる糸であり、例えば、ポリアミド系繊維、ポリエステル系繊維等が挙げられる。なかでも、ソフトでしなやかなタッチが得られるポリアミド系繊維が好ましく、例えば、ナイロン６、ナイロン６６、ナイロン１２、ナイロン６１０、あるいはこれらの２種以上の任意の共重合ナイロンなどがあり、公知の製法によって製造されるフィラメント糸（生糸）や、それの加工糸等が用いられ、ストッキングの部位によって適当なものを選択すればよい。また、繊度についても制約はなく、各部位毎に適当なものを用いればよい。
【００３２】
なお、本発明において、被覆弾性糸の芯糸として使用される原着弾性糸や、巻糸又は交編糸として使用される原着糸は、その繊維断面形状が特に限定されず、一般的な円形断面の他に中空断面、扁平断面、多角断面等の異形断面であってもよく、またマルチフィラメントを構成する単糸の数についても制約はない。
【００３３】
本発明のゾッキストッキングは、前記した原着被覆弾性糸を用いてレッグ部を編成した後、染色しない以外は通常の方法で加工処理されて製造される。また、本発明の交編ストッキングは、前記した原着被覆弾性糸と原着交編糸とを用いてレッグ部を交編した後、染色しない以外は通常の方法で加工処理されて製造される。
【００３４】
また、本発明の原着ストッキングにおいて、原着弾性糸を原着糸でカバリングした原着被覆弾性糸は、目剥きがない優れた外観品位が特に要求されるレッグ部に用いられるが、他の部位にも原着被覆弾性糸を用いてもよい。レッグ部以外の部分にも原着被覆弾性糸を用いることによってストッキング全体の外観品位が一層向上するが、ウエストバンド部のように着用時に外衣で隠れてしまう部位については敢えて原着糸を用いなくてもよい。
【００３５】
本発明では、編成されたストッキング編地を、染色工程を通さずに、目的とする色相のストッキング製品とするためには、被覆弾性糸の巻糸や交編糸に用いる原着糸の色相の調整が特に重要であり、それら原着糸と原着弾性糸とをほぼ同じ色相とすることが特に好ましい。
【実施例】
【００３６】
以下実施例により本発明をより詳細に説明する。ただし、本発明がこれら実施例により限定されるものではない。
なお、実施例中の外観品位は次の方法によって評価した。
【００３７】
［外観品位］
パネラー１０名によって目剥きの発生の有無を主とした目視判定を行い、パンティストッキングの品位評価を実施した。外観品位について、非常に良好を５、良好を４、どちらともいえないを３、やや不良を２、不良を１とした５段階評価による点数をつけ、１０名の平均値を評価値とした。
【００３８】
［実施例１］
分子量１８００のポリテトラメチレングリコール、ジフェニルメタンジイソシアネート、エチレンジアミン、および末端封鎖剤としてジエチルアミンを使用し、通常の方法で重合してポリウレタンウレアを製造し、このポリウレタンウレア溶液にカーボンブラックを２．０重量％混合して紡糸溶液とし、この紡糸溶液から通常の方法で乾式紡糸して黒原着ポリウレタン弾性糸を製造した。
【００３９】
得られた黒原着ポリウレタン弾性糸（２０ｄｔｅｘ）を芯糸とし、巻糸には、カーボンブラックを含有させた紡糸液から通常の方法で製造した黒原着ポリアミドフィラメント糸（１３ｄｔｅｘ、７フィラメント、カーボンブラック含有量  ２．０重量％）を用いて、通常のカバリング機を使用して以下の条件にてカバリング加工を実施し、Ｓ撚りの一重被覆弾性糸、及び、Ｚ撚りの一重被覆弾性糸をそれぞれ製造した。
カバリング条件：  ドラフト：２．９、  撚数：１７００Ｔ／ｍ、  スピンドル回転数：２５０００ｒｐｍ、  巻取り比：９３．０％
【００４０】
得られたＳ撚り一重被覆弾性糸、およびＺ撚り一重被覆弾性糸をストッキングのレッグ部として用い、通常の４口給糸ストッキング編機を用いてゾッキパンティストッキングを編成した。なお、ウエスト部、パンティ部にもカーボンブラック２．０重量％を混合させた黒原着ポリアミドフィラメント糸を用いた。
【００４１】
編成されたパンティストッキング編地をスチームセッターを用いて８０℃で２０分間のプレセットを実施した後、８０℃で精練した。最後にパンスト専用の金型を用いて１１０℃で２０秒間の仕上げセットを実施し製品化した。
得られたパンティストッキングは深色性に富み、着用時に被覆弾性糸の芯糸が露出しても目剥きの全く発生しない外観品位の極めて良好なものであった。
【００４２】
［実施例２］
実施例１で製造したと同じ黒色の一重被覆弾性糸のＳ撚り糸、Ｚ撚り糸を各１本と、通常の方法で製造した黒原着ポリアミドフィラメント糸（１３ｄｔｅｘ、７フィラメント）の２本とを用いて交編し、交編パンティストッキングを４口編機にて編成した。なお、ウエストバンド部およびパンティ部には実施例１と同じ黒原着ポリアミドフィラメント糸を用いた。
【００４３】
編成されたパンティストッキング編地を、実施例１と同じ加工条件で加工して製品化した。
得られたパンティストッキングは深色性に富み、着用時に被覆弾性糸の芯糸が露出しても目剥きの全く発生しない外観品位の極めて良好なものであった。
【００４４】
［比較例１］
カーボンブラック等の顔料を添加せずに紡糸して得られた通常のポリウレタン弾性糸（２２ｄｔｅｘ、オペロンテックス（株）製“ライクラ”）を芯糸として用い、カーボンブラック等の顔料を添加せずに紡糸して得られた通常のポリアミドフィラメント糸（１３ｄｔｅｘ、７フィラメント）を巻糸として用い、実施例１と同じ条件でカバリング加工を施し、Ｓ撚りの一重被覆弾性糸およびＺ撚りの一重被覆弾性糸をそれぞれ製造した。この一重被覆弾性糸を用いて実施例１と同じ条件でゾッキパンストを編成した。
【００４５】
得られた編地を、８０℃で２０分間、スチームセットした後、ポリアミド繊維用酸性染料で黒色に染色し、仕上げセットを施して製品化した。得られたパンティストッキングは着用時の伸長で芯糸が露出した際、目剥きが発生し、深色性にも欠けたものであった。
【００４６】
［比較例２］
一重被覆弾性糸の芯糸として、カーボンブラック等の顔料を添加せずに紡糸して得られた通常のポリウレタン弾性糸（２２ｄｔｅｘ、オペロンテックス（株）製“ライクラ”）を用いた以外は実施例２と同じ素材および条件で一重被覆弾性糸を製造した後、交編パンストを編成した。
【００４７】
得られた編地を８０℃で２０分間、スチームセットした後、ポリアミド繊維用酸性染料で黒色に染色し、仕上げセットを施して製品化した。得られたパンティストッキングは着用時の伸長で芯糸が露出した際、目剥きが発生し、深色性にも欠けたものであった。
【００４８】
【表１】
2006063461.tif 000002
【産業上の利用可能性】
【００４９】
本発明は、外観品位、深色性及び染色堅牢性が良好なストッキングを染色工程を経ずに製造できるので、ストッキング製造技術として有用である。